(57)【要約】  層状粘土鉱物が０．１〜１０質量％含まれる接合材にて接合されたハニカム構造体である。さらに、有機バインダーが０．１〜１０質量％含まれる接合材、キャッソン降伏値が６Ｐａ以上の接合材にて接合されたハニカム構造体である。またはそのハニカム構造体の製造方法である。
2007111056.tif 000002
【特許請求の範囲】
【請求項１】
多孔質の隔壁によって区画された流体の流路となる複数のセルを有するセル構造体と、前記セル構造体の外周に配設された多孔質の外壁とを備えたハニカムセグメントの複数個が、これらの前記外壁どうしが接合材で接合されることにより一体化されてなる、セラミックスからなるハニカム構造体であって、
前記接合材は、層状粘土鉱物を０．１〜１０質量％含むことを特徴とするハニカム構造体。
【請求項２】
前記接合材は、有機バインダーを０．１〜１０質量％含む請求項１記載のハニカム構造体。
【請求項３】
前記接合材のキャッソン降伏値が６Ｐａ以上である請求項１または２記載のハニカム構造体。
【請求項４】
前記接合材は、剪断速度を段階的に上昇、下降させた際の、上昇過程の面積をＡ、下降過程の面積をＢとしたとき、無次元ヒステリシス面積（Ａ−Ｂ）／（Ａ＋Ｂ）が０．０１〜０．３である請求項１〜３のいずれかに記載のハニカム構造体。
【請求項５】
前記接合材は、室温放置での収縮率が３％以下である請求項１〜４のいずれかに記載のハニカム構造体。
【請求項６】
前記接合材は、無機バインダー、セラミックス質骨材、セラミックス質ファイバーのいずれかを含む請求項１〜５のいずれかに記載のハニカム構造体。
【請求項７】
多孔質の隔壁によって区画された流体の流路となる複数のセルを有するセル構造体と、前記セル構造体の外周に配設された多孔質の外壁とを備えたハニカムセグメントの複数個を、これらの前記外壁どうしを接合材で接合することにより一体化する接合工程を含む、セラミックスからなるハニカム構造体の製造方法であって、
層状粘土鉱物が０．１〜１０質量％含まれる接合材を使用して、ハニカムセグメントに荷重を印加し接合するハニカム構造体の製造方法。
【請求項８】
前記接合材は、有機バインダーを０．１〜１０質量％含む請求項７記載のハニカム構造体の製造方法。
【請求項９】
前記接合材のキャッソン降伏値が６Ｐａ以上である請求項７または８記載のハニカム構造体の製造方法。
【請求項１０】
前記接合材は、剪断速度を段階的に上昇、下降させた際の、上昇過程の面積をＡ、下降過程の面積をＢとしたとき、無次元ヒステリシス面積（Ａ−Ｂ）／（Ａ＋Ｂ）が０．０１〜０．３である請求項７〜９のいずれかに記載のハニカム構造体の製造方法。
【請求項１１】
前記接合材は、室温放置での収縮率が３％以下である請求項７〜１０のいずれかに記載のハニカム構造体の製造方法。
【請求項１２】
前記接合材は、無機バインダー、セラミックス質骨材、セラミックス質ファイバーのいずれかを含む請求項７〜１１のいずれかに記載のハニカム構造体の製造方法。
【請求項１３】
振動を付与しながら接合する請求項７〜１２のいずれかに記載のハニカム構造体の製造方法。
【請求項１４】
積層した最外層のハニカムセグメントを加圧して接合する請求項７〜１３のいずれかに記載のハニカム構造体の製造方法。
【請求項１５】
ハニカムセグメントの隙間に接合材を充填する請求項７〜１４のいずれかに記載のハニカム構造体の製造方法。
【発明の詳細な説明】
【技術分野】
【０００１】
本発明は、ハニカム構造体及びその製造方法に関する。更に詳しくは、内燃機関、ボイラー、化学反応機器及び燃料電池用改質器等の触媒作用を利用する触媒用担体又は排ガス中の微粒子捕集フィルター等に好適に用いることができるハニカム構造体、及びその製造方法に関し、更に詳しくは、例えば大型でありながらも、複数個のハニカムセグメントどうしの接合が確実になされているハニカム構造体、及びその製造方法に関する。
【背景技術】
【０００２】
内燃機関、ボイラー、化学反応機器、及び燃料電池用改質器等の触媒作用を利用する触媒用担体、又は排ガス中の微粒子、特にディーゼル微粒子の捕集フィルター（以下、ＤＰＦという）等に、セラミックスからなるハニカム構造体が用いられている。【０００３】
この種のセラミックハニカム構造体は、隔壁により仕切られ軸方向に貫通する多数の流通孔を有する多孔質ハニカムセグメントが接着剤層を介して複数個結束されて構成されている（例えば、特許文献１参照）。すなわち、セラミックハニカム構造体、四角柱形状の多孔質ハニカムセグメントを、複数列組み合わせて接着剤層を介して互いに接合することによって構成されている。このときの接合は、多孔質ハニカムセグメントの被接着面間に接着剤層を介在させた後、前記ハニカムセグメントに押圧力を加えつつ振動を付与することにより行う。すなわち、接合工程は、まず被接着面に下地層を形成した第１の多孔質ハニカムセグメントを支持治具の切れ込み部の最下部に載置する。次に、１個の被接着面に下地層を形成し、さらに下地層の上に接着剤を塗布した第２の多孔質ハニカムセグメントを、第１のハニカムセグメントと被接着面同士が接着剤を挟んで対向するようにして密接配置される。この状態で、２個のハニカムセグメントの端面を押圧プレートで押圧して予め位置決めしておく。さらに、後のハニカムセグメントに押圧治具を当接させて鉛直方向に押圧すると共に、被接着面を相互にずれる方向に振動を付与する。これにより第１、第２のハニカムセグメントを接合することができる。【０００４】
次に、１個の被接着面に下地層を形成し、さらに下地層の上に接着剤を塗布した第３の多孔質ハニカムセグメントを、第１のハニカムセグメントの他の被接着面と被接着面同士が接着剤を挟んで対向するようにして密接配置する。この状態で第２のハニカムセグメントと同様にして、第３のハニカムセグメントを第１のハニカムセグメントに接合することができる。さらに、２個の被接着面に下地層を形成し、さらに下地層の上に接着剤を塗布した第４の多孔質ハニカムセグメントを、第２および第３のハニカムセグメント間に密接配置する。この状態で第２および第３のハニカムセグメントと同様にして、第４のハニカムセグメントを第２および第３のハニカムセグメント間に接合することができる。【０００５】
しかしながら、従来の接合方法は、各多孔質ハニカムセグメント毎に押圧と振動を付与して順次接合していくものであるから、積層順位の早い下部のセグメントは最後のハニカムセグメントの接合終了まで振動と加圧力が伝達されることになり、この伝達力は相互に接合しているハニカムセグメントに対して剥がす力となって作用するため、下部のハニカムセグメントを接合している接着剤層が剥離し、ひいては部分的に接着強度の低下を招く、という課題を有している。【０００６】
かかる問題解決のため、各多孔質ハニカムセグメントの積層順位に拘わらず各ハニカムセグメントを接合している接着剤層を積層時のままの状態に維持して、全体のハニカムセグメントを所望の接着強度で均一に接合することを目的として、隔壁により仕切られ軸方向に貫通する多数の流通孔を有する多孔質ハニカムセグメントが、接着剤層を介して複数個結束されて構成されるセラミックハニカム構造体の接合方法であって、前記多孔質ハニカムセグメントの各々は、各々の被接着面間に前記接着剤層を介在させて積層されると共に、所定の個数を積層後、最外層に位置する前記多孔質ハニカムセグメントを介して全体を同時に本加圧することにより接合されることを特徴とするセラミックハニカム構造体の接合方法が提案されている（例えば、特許文献２参照）。【０００７】
しかし、両者とも荷重を印加して接合材を押し延ばすため、接合材に流動性が必要である。それゆえ、接着から接合部の強度を発現する（両者とも熱をかける）までの間に接合材の収縮による接合幅の不均一、あるいは接合部がずれる等の不具合があった。接合幅の不均一、接合部のずれは実使用中に応力集中を起こし、クラックが入る等の不具合が発生し、ハニカム構造体の耐久性を低下させるおそれがあった。【０００８】
【特許文献１】特開２０００−７４５５号公報
【特許文献２】特開２００４−２６２６７０号公報
【発明の開示】
【０００９】
本発明は、このような従来技術の有する問題点に鑑みてなされたものであり、その目的とするところは、複数個のハニカムセグメントどうしが、これらの接合部においてクラックやずれ等の接合不具合を生ずることなく確実に接合されてなるハニカム構造体、及びこのような特性を有するハニカム構造体の製造方法を提供することにある。
【００１０】
［１］多孔質の隔壁によって区画された流体の流路となる複数のセルを有するセル構造体と、前記セル構造体の外周に配設された多孔質の外壁とを備えたハニカムセグメントの複数個が、これらの前記外壁どうしが接合材で接合されることにより一体化されてなる、セラミックスからなるハニカム構造体であって、前記接合材は、層状粘土鉱物を０．１〜１０質量％含むことを特徴とするハニカム構造体。
【００１１】
［２］前記接合材は、有機バインダーを０．１〜１０質量％含む前記［１］記載のハニカム構造体。
【００１２】
［３］前記接合材のキャッソン降伏値が６Ｐａ以上である前記［１］または［２］記載のハニカム構造体。
【００１３】
［４］前記接合材は、剪断速度を段階的に上昇、下降させた際の、上昇過程の面積をＡ、下降過程の面積をＢとしたとき、無次元ヒステリシス面積（Ａ−Ｂ）／（Ａ＋Ｂ）が０．０１〜０．３である前記［１］〜［３］のいずれかに記載のハニカム構造体。
【００１４】
［５］前記接合材は、室温放置での収縮率が３％以下である前記［１］〜［４］のいずれかに記載のハニカム構造体。
【００１５】
［６］前記接合材は、無機バインダー、セラミックス質骨材、セラミックス質ファイバーのいずれかを含む前記［１］〜［５］のいずれかに記載のハニカム構造体。
【００１６】
［７］多孔質の隔壁によって区画された流体の流路となる複数のセルを有するセル構造体と、前記セル構造体の外周に配設された多孔質の外壁とを備えたハニカムセグメントの複数個を、これらの前記外壁どうしを接合材で接合することにより一体化する接合工程を含む、セラミックスからなるハニカム構造体の製造方法であって、層状粘土鉱物が０．１〜１０質量％含まれる接合材を使用して、ハニカムセグメントに荷重を印加し接合するハニカム構造体の製造方法。
【００１７】
［８］前記接合材は、有機バインダーを０．１〜１０質量％含む前記［７］記載のハニカム構造体の製造方法。
【００１８】
［９］前記接合材のキャッソン降伏値が６Ｐａ以上である前記［７］または［８］記載のハニカム構造体の製造方法。
【００１９】
［１０］前記接合材は、剪断速度を段階的に上昇、下降させた際の、上昇過程の面積をＡ、下降過程の面積をＢとしたとき、無次元ヒステリシス面積（Ａ−Ｂ）／（Ａ＋Ｂ）が０．０１〜０．３である前記［７］〜［９］のいずれかに記載のハニカム構造体の製造方法。
【００２０】
［１１］前記接合材は、室温放置での収縮率が３％以下である前記［７］〜［１０］のいずれかに記載のハニカム構造体の製造方法。
【００２１】
［１２］前記接合材は、無機バインダー、セラミックス質骨材、セラミックス質ファイバーのいずれかを含む前記［７］〜［１１］のいずれかに記載のハニカム構造体の製造方法。
【００２２】
［１３］振動を付与しながら接合する前記［７］〜［１２］のいずれかに記載のハニカム構造体の製造方法。
【００２３】
［１４］積層した最外層のハニカムセグメントを加圧して接合する前記［７］〜［１３］のいずれかに記載のハニカム構造体の製造方法。
【００２４】
［１５］ハニカムセグメントの隙間に接合材を充填して接合する前記［７］〜［１４］のいずれかに記載のハニカム構造体の製造方法。
【００２５】
本発明によれば、接合幅のばらつきや接合ずれを抑制することができ、複数個のハニカムセグメントどうしが、これらの接合部においてクラックや剥離等の接合不具合を生ずることなく確実に接合されてなるハニカム構造体、及びこのような特性を有するハニカム構造体の製造方法が得られる。
【図面の簡単な説明】
【００２６】
【図１（ａ）】本発明のハニカム構造体の一実施形態を説明する図面であり、ハニカムセグメントの斜視図を示す。
【図１（ｂ）】本発明のハニカム構造体の一実施形態を説明する図面であり、ハニカム構造体の斜視図を示す。
【図１（ｃ）】本発明のハニカム構造体の一実施形態を説明する図面であり、ハニカム構造体の上面図を示す。
【図２（ａ）】本発明のハニカム構造体の製造方法の一実施形態を模式的に示す説明図である。
【図２（ｂ）】本発明のハニカム構造体の製造方法の一実施形態を模式的に示す説明図である。
【図２（ｃ）】本発明のハニカム構造体の製造方法の一実施形態を模式的に示す説明図である。
【符号の説明】
【００２７】
１：ハニカム構造体、２：隔壁、３：セル、５：セル構造体、７：外壁、８：接合層、１２：ハニカムセグメント、３６：接合体、４２：ダイヤモンドツール、４３：コーティング材、４４：均し板、４５：シャフト、４６：ハンドル、４７：押当て治具、４８：外周コート機、５０：外周壁。
【発明を実施するための最良の形態】
【００２８】
以下、本発明の実施の形態について説明するが、本発明は以下の実施の形態に限定されるものではなく、本発明の趣旨を逸脱しない範囲で、当業者の通常の知識に基づいて、適宜、設計の変更、改良等が加えられたものも本発明の範囲に含まれることが理解されるべきである。【００２９】
図１は、本発明のハニカム構造体の一実施形態を説明する図面であり、図１（ａ）はハニカムセグメントの斜視図、図１（ｂ）はハニカム構造体の斜視図、図１（ｃ）はハニカム構造体を上面図に示す。本実施形態のハニカム構造体１は、多孔質の隔壁２によって区画された流体の流路となる複数のセル３を有するセル構造体５と、セル構造体５の外周に配設された多孔質の外壁７とを備えたハニカムセグメント１２の複数個が、これらの外壁７どうしが接合材８で接合されることにより一体化されてなるものである。【００３０】
粘土とは、一般には、適量の水を含んでいるときに粘性と可塑性を示す微粒の天然物と定義されている。粘土は、その大部分が結晶で、岩石の中の雲母などと基本的には同じ様な整然とした層状構造をもった含水ケイ酸塩鉱物が主体となっている。その化学成分は、主にケイ酸・アルミナ・水であり、ほかに、Ｆｅ、Ｍｇ、Ｃａ、Ｎａ、Ｋなどである。粘土中に微粒の鉱物として広く含まれる層状粘土鉱物は、カオリン鉱物、雲母粘土鉱物、スメクタイト（モンモリロナイト）の三種類及び混合層鉱物と呼ばれる種類のものと分類されている。【００３１】
カオリン鉱物は、一般には、カオリナイト、ディッカイト、ナクライト、ハロイサイトという４つの鉱物が含まれる。主成分のカオリナイトはシリカとアルミナと水で構成されている。８００℃以上で焼成すると再結晶が起こり、カオリナイトはムライトとシリカに変わるという特徴がある。雲母型粘土鉱物には、例えば、イライト、海緑石、セラドナイト、セリサイト、白雲母等がある。スメクタイトには、例えば、モンモリロナイト、バイデライト、ノントロナイト、サポナイト、ヘクトナイト等がある。【００３２】
本発明は、層状粘土鉱物が０．１〜１０質量％含まれる接合材にて接合されたハニカム構造体である。層状粘土鉱物が０．１〜１０質量％含まれる接合材にて接合すると、ハニカムセグメントが加圧接着された後に、層状粘土鉱物は膨潤した状態で配向される。このため、粘土粒子の動きが抑制されることになり、接合材とハニカムセグメント表面との接着力が得られ、位置ズレしない接合部が形成される。【００３３】
本発明は、前記例示の層状粘土鉱物を目的に合わせて用いることができる。流動性抑制の効果は、層状粘土鉱物の膨潤能によるところが大きい為、特に好ましくは、モンモリロナイト、バイデライト、ノントロナイト、ヘクトナイト、バーミキュライト等である。これらの層状粘土鉱物が接合材中に含まれる量は、０．１〜１０質量％が好ましく、０．５〜７質量％が特に好ましい。【００３４】
本発明は、さらに、有機バインダーが０．１〜１０質量％含まれる接合材にて接合されたハニカム構造体である。層状粘度鉱物が接合材の流動性を抑制するのに対し、有機バインダーは接合材に流動性を付与する性質がある。有機バインダーが０．１〜１０質量％含まれる接合材を使用してハニカムセグメントを接合すると、強い荷重をかけた際の流動性を確保できるとともに、ハニカムセグメント表面との接着力を得られるので、位置ズレしない接合部が得られるという効果がある。【００３５】
有機バインダーとは、一般には、有機物である結合剤をいい、結合剤とは、同種又は異種固体を結合あるいは固定して、材料や製品などを形成するのに用いる素材をいう。セラミック製造の場合には、有機バインダーは、セラミックス原料粉末を成形可能にし、その形状維持に必要な強度を与えるために加えられる各種有機化合物を意味している。従って、代表的な有機バインダーとして、天然由来のデンプン、ゼラチン、寒天、半合成のアルキルセルロース（例えば、メチルセルロース）、カルボキシメチルセルロース等のセルロース誘導体、ポリビニルアルコール、ポリアクリル酸系ポリマー、ポリアクリルアミド、ポリエチレンオキシド等の合成系の水溶性高分子等を例示することができる。本発明では、カルボキシルメチルセルロース、メチルセルロース、ヒドロキシプロピルメチルセルロース、ポリビニルアルコール等の有機バインダーを用いることが好ましい。これらの有機バインダーの量は、接合材に０．１〜１０質量％含まれることが好ましく、０．１〜１０質量％含まれることがより好ましい。ハニカムセグメントの接合部が位置ズレしないという効果が得られる。【００３６】
本発明は、さらに、キャッソン降伏値が６Ｐａ以上の接合材にて接合されたハニカム構造体である。キャッソン降伏値は、接合材が流動するために必要な圧力を示す指標であり、その数値が６Ｐａ以上であると、接合材が流動し難くなるため、強い荷重をかけなければ各ハニカムセグメントが動かなくなる。即ち、位置ズレしない接合部を有するハニカム構造体が得られる。【００３７】
本発明は、さらに、剪断速度を段階的に上昇、下降させた際の、上昇過程の面積をＡ、下降過程の面積をＢとしたとき、無次元ヒステリシス面積（Ａ−Ｂ）／（Ａ＋Ｂ）が０．０１〜０．３である接合材にて接合されたハニカム構造体である。ＪＩＳ  Ｒ１６６５に準拠して測定した（Ａ−Ｂ）／（Ａ＋Ｂ）値が小さいほど、接合材の構造回復が早くなる。すなわち、接合材のスラリーがいったん流動性をもったあと流動性を失うまでの時間が短いことを示している。この値が０．３以下であるスラリーを使用して接合することにより、接合材が流動性を失いやすく、位置ズレしない接合部が得られる。【００３８】
本発明は、さらに、室温放置での収縮率が３％以下である接合材にて接合されたハニカム構造体である。接合材の収縮率が３％以下であると、接合材の流動性が小さいことになる。すなわち、収縮率が３％以下である接合材を用いて接合することにより、位置ズレ、剥離のない接合部が得られる。接合材の収縮率の測定方法としては、撥水性のφ１００ｍｍ、高さ２０ｍｍのカップに接合材スラリーを充填し、２５℃にて４８時間放置した後の、乾燥体の直径、高さを測定し、収縮率を求める。【００３９】
本発明は、さらに、無機バインダー、セラミックス質骨材、セラミックス質ファイバーのいずれかを含む接合材にて接合されたハニカム構造体である。本発明の無機バインダーには、好ましくは、コロイド状酸化物が使用される。例えば、シリカゾル、アルミナゾル、コロイダルシリカまたはコロイダルアルミナ等が挙げられる。これらは、単独で用いてもよく、２種以上を併用してもよい。特に好ましくは、シリカゾル、アルミナゾル等を挙げることができる。セラミックス質骨材としては、例えば、炭化珪素（ＳｉＣ）、窒化珪素（ＳｉＮｘ）、コージェライト、アルミナ、ムライト、ジルコニア、燐酸ジルコニウム、アルミニウムチタネート、チタニア及びこれらの組み合わせよりなる群から選ばれるセラミックス、またはＦｅ−Ｃｒ−Ａｌ系金属、ニッケル系金属、もしくは金属珪素（Ｓｉ）−炭化珪素（ＳｉＣ）複合材等が挙げられる。セラミックス質ファイバーとしては、例えば、ムライト、アルミノシリケート、アルミナ、ＳｉＯ２−ＭｇＯ系、ＳｉＯ２−ＣａＯ−ＭｇＯ系等が挙げられる。【００４０】
本発明は、さらに、前記の接合材を使用して、ハニカムセグメントに荷重を印加し接合するハニカム構造体の製造方法である。さらに、前記接合材を使用して、振動を付与しながら接合するハニカム構造体の製造方法である。さらに、前記接合材を使用して、積層した最外層のハニカムセグメントを加圧することで、全体に加圧力を与えるハニカム構造体の製造方法である。さらに、前記接合材を使用して、一定の隙間をあけて並べたハニカムセグメントの隙間に、接合材を充填するハニカム構造体の製造方法である。【００４１】
本発明のハニカム構造体は、ハニカムセグメントを接合材にて接合することによって製造される。ハニカムセグメントは、原料として、例えば、炭化珪素や、炭化珪素−金属珪素複合物を形成するための炭化珪素粉及び金属珪素粉、その他のセラミックス原料に、メチルセルロース、ヒドロキシメチルセルロース等のバインダー、界面活性剤、水等を添加し、これを混練して可塑性の坏土を形成する。次に、得られた坏土を成形工程において押出成形することにより、隔壁によって区画された流体の流路となる複数のセルを有するハニカム形状の成形体を成形する。押出成形にはプランジャ型の押出機や二軸スクリュー型の連続押出機などを用いることができる。二軸スクリュー型の連続押出機を用いると、坏土化工程と成形工程を連続的に行うことができる。得られたハニカム成形体を、例えばマイクロ波、誘電及び／又は熱風等で乾燥した後、焼成して、ハニカム焼成体を得ることができる。【００４２】
本発明において、ハニカムセグメントのセル密度（流路と直交する単位断面積当りのセルの数）は、特に制限はないが、セル密度が小さすぎると、幾何学的表面積が不足し、大きすぎると圧力損失が大きくなりすぎて好ましくない。セル密度は、０．９〜３１０セル／ｃｍ２（６〜２０００セル／平方インチ）であることが好ましい。また、セルの断面（
流路と直交する断面）形状にも特に制限はなく、三角形、四角形、及び六角形等の多角形、円形、楕円形、又はコルゲート等のあらゆる形状とすることができるが、製作上の観点から、三角形、四角形、又は六角形であることが好ましい。また、隔壁の厚さにも特に制限はないが、隔壁の厚さが薄すぎるとハニカムセグメントとしての強度が不足し、厚すぎると圧力損失が大きくなりすぎて好ましくない。隔壁の厚さは、５０〜２０００μｍの範囲であることが好ましい。【００４３】
また、ハニカムセグメントの形状にも特に制限はなく、あらゆる形状とすることができる。例えば、図１（ａ）に示すような四角柱を基本形状として、これを図１（ｂ）に示すように接合一体化させるとともに、ハニカム構造体１の最外周面を構成するハニカムセグメント１２の形状を、ハニカム構造体１の外周形状に合わせることが好ましい。また、各ハニカムセグメントの、流路と直交する断面の形状を扇形状とすることもできる。【００４４】
また、ハニカム構造体の、流路と直交する断面の形状に特に制限はなく、真円形、楕円形、長円形等の円形や、三角形、四角形、五角形等の多角形、又は無定形等のあらゆる形状とすることができる。更に、本発明のハニカム構造体を、内燃機関、ボイラー、化学反応機器、燃料電池用改質器等に組み込まれる触媒担体として用いる場合には、ハニカム構造体に触媒能を有する金属を担持することも好ましい。触媒能を有する金属の代表的なものとしては、白金（Ｐｔ）、パラジウム（Ｐｄ）、ロジウム（Ｒｄ）等を挙げることができ、これらのうちの少なくとも一種をハニカム構造体に担持することが好ましい。【００４５】
一方、本発明のハニカム構造体を、ＤＰＦ等の、排気ガス中に含まれる粒子状物質（スート）を捕集除去するためのフィルターとして用いる場合、所定のセルの開口部が一の端面において目封じされ、残余のセルの開口部が他の端面において目封じされており、端面が市松模様状を呈するように、隣接するセルが互いに反対側となる一方の端部で目封じされていることが好ましい。このように目封じされていることにより、例えば、ハニカム構造体の一の端面側から流入した、スートを含む排気ガスは隔壁を通って他の端面側から流出するが、排気ガスが隔壁を通る際に多孔質の隔壁がフィルターの役目をはたし、スートを捕集することができる。なお、捕集されたスートが隔壁上に堆積してくると圧力損失が上昇するためにエンジンに負担がかかり、燃費、ドライバビリティが低下するので、定期的にヒーター等の加熱手段によってスートを燃焼除去し、フィルター機能を再生させるようにする。この再生時における燃焼を促進させるため、ハニカム構造体に、触媒能を有する前述の金属を担持してもよい。【００４６】
なお、ハニカムセグメントを接合して形成したハニカム構造体（接合体）の外周の少なくとも一部を、必要に応じて除去してもよい。具体的には図２（ａ）に示すように、例えば最外周から２セル分以上のセル３を除去することが好ましく、２〜４セル分のセル３を除去することが更に好ましい。ここで、セルを除去するとは、そのセルを形成する隔壁の少なくとも一部を除去して、隔壁により四方が完全に囲繞されていない状態とすることを意味する。除去は、例えば接合体３６をその外周から、ダイヤモンドツール４２等の研削手段を用いて研削し、複数のセル３を含む除去部４１を取り除くことにより行うことができる。【００４７】
前述の接合体３６の外周の少なくとも一部を除去した場合には、図２（ｂ）、図２（ｃ）に示すように、その部分にコーティング材４３を塗布して、ハニカム構造体１の外周壁５０を形成する。コーティング材４３は、コロイダルシリカ、コロイダルアルミナ、セラミックス繊維、及びセラミックス粒子の中の少なくとも一種を含むものであることが好ましい。セラミックス粒子としては、例えば、炭化珪素等の粒子を挙げることができる。【００４８】
コーティング材の塗布に際しては、図２（ｂ）に示すような外周コート機４８を使用することにより、均一な壁厚を有する外周壁を形成することができる。具体的には、外周の一部を除去した接合体３６の両端面を、ナイロン、塩化ビニル等からなる押当て治具４７でマスキングするとともに、その一端に回転用のハンドル４６が取り付けられたシャフト４５で接合体３６を保持・固定する。次いで、ハンドル４６を回転させるとともに、接合体３６の外周に、均し板４４で均一にコーティング材４３を塗布することができる。なお、形成される外周壁の厚みは、接合体３６のサイズに対する押当て部材４７のサイズを適宜調整することにより設定することができる。
【実施例】
【００４９】
以下、本発明について実施例を用いてより詳細に説明するが、本発明はこれらの実施例に限られるものではない。【００５０】
１．ハニカムセグメントの製造
ハニカムセグメント原料として、炭化珪素粉末及び珪素粉末を８０：２０の質量割合で混合し、これに造孔剤として澱粉、発泡樹脂を加え、さらにメチルセルロース及びヒドロキシプロポキシルメチルセルロース、界面活性剤及び水を添加して、可塑性の坏土を作製した。この坏土を押出成形し、マイクロ波及び熱風で乾燥して隔壁の厚さが３１０μｍ、セル密度が約４６．５セル／ｃｍ２（３００セル／平方インチ）、断面が一辺３５ｍｍの正四角形、長さが１５２ｍｍのハニカムセグメント成形体を得た。このハニカムセグメント成形体を、端面が市松模様状を呈するように、セルの両端面を目封じした。すなわち、隣接するセルが、互いに反対側の端部で封じられるように目封じを行った。目封じ材としては、ハニカムセグメント原料と同様な材料を用いた。セルの両端面を目封じし、乾燥させた後、大気雰囲気中約４００℃で脱脂し、その後、Ａｒ不活性雰囲気で約１４５０℃で焼成して、ＳｉＣ結晶粒子をＳｉで結合させた、多孔質構造を有するハニカムセグメントを得た。【００５１】
２．接合材の調製と特性
一方、無機粒子としてＳｉＣ粉末、無機バインダーとしてシリカゲル４０質量％水溶液、セラミックス質ファイバーとしてアルミノシリケート質ファイバーを４０：３０：３０の質量比で添加し、さらに層状粘土鉱物としてモンモリロナイト、有機バインダーとしてポリビニルアルコールを表１に示す質量比にて混合し、水を加えてミキサーを用いて３０分間混練を行い、表１に示す組成の接合材Ａ〜Ｆを得た。得られた接合材のスラリー特性は、円錐−平板形回転粘度計（東機産業（株）製）を使用して評価し、キャッソンプロットを得た。また、ヒステリシスの測定および無限ヒステリシス面積（Ａ−Ｂ）／（Ａ＋Ｂ）はＪＩＳ  Ｒ１６６５に従い算出した。【００５２】
【表１】
2007111056.tif 000003
【００５３】
３．ハニカムセグメントの接合と評価
次に、表１に示す接合材を用いてハニカムセグメントを１６本接合し、２００℃、２時間乾燥した後に、外周部を円筒状に研削し、そこにコーティング材を施し５００℃にて２時間熱処理することにより、ハニカム構造体を得た。このハニカム構造体の２４箇所の接合部を目視にて観察し、接合部に５ｍｍ以上のずれがある箇所の数を数えた。実用上、ずれの箇所が観察箇所の概ね２０％以下（５箇所以下）であると合格品となる。好ましくは、３箇所以下であり、観察箇所の１０％以下（２箇所以下）であることが特に好ましい。
また、これらのハニカム構造体をディーゼルエンジンの排気管に取り付け、スートを１０ｇ／Ｌ貯め、ハニカム構造体の中心部が１３００℃となるようなスート再生を行なった。試験後のハニカム構造体に対し、接合層の外観を光学顕微鏡にて観察して、クラックの有無を調べた。これらの観察結果を表２に示す。【００５４】
【表２】
2007111056.tif 000004
【００５５】
表２から、層状粘土鉱物を添加することにより、接着から接合強度を発現するまでの間に接合部がずれる不具合を抑制することができ、ハニカム構造体の耐久性を向上させることがわかる。【００５６】
また、表２から、接合材に含まれる層状粘土鉱物の量は、０．３質量％以上が好ましいことがわかる。また、０．６質量％以上が特に好ましいことがわかる。さらに、接合材に含まれる層状粘土鉱物の量が２質量％の場合は、クラックの発生もなく接合部がずれる不具合もないことがわかる。【００５７】
また、表２から、層状粘土鉱物が０．１質量％以上含まれ、有機バインダーが０．１質量％以上含まれる接合材にて接合されたハニカム構造体は、クラックの発生もなく接合部がずれる不具合もないことがわかる。【００５８】
また、表２から、キャッソン降伏値が６．２Ｐａ以上の接合材にて接合されたハニカム構造体ハニカム構造体はクラックの発生がないことがわかる。また、キャッソン降伏値が７．３Ｐａ、８．５Ｐａ、１０．２Ｐａと大きな値になるにつれ、接合部がずれる箇所も２，１，０となることがわかる。すなわち、キャッソン降伏値が６．０Ｐａ以上の接合材にて接合されたハニカム構造体が好ましいことがわかる。
【産業上の利用可能性】
【００５９】
本発明のハニカム構造体及びその製造方法は、内燃機関、ボイラー等の排ガス中の微粒子捕集フィルター等に好適に用いることができる。
【図１（ａ）】
2007111056.tif 000005
【図１（ｂ）】
2007111056.tif 000006
【図１（ｃ）】
2007111056.tif 000007
【図２（ａ）】
2007111056.tif 000008
【図２（ｂ）】
2007111056.tif 000009
【図２（ｃ）】
2007111056.tif 000010
【国際調査報告】
2007111056.tif 000011
2007111056.tif 000012
2007111056.tif 000013
2007111056.tif 000014